【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
少なくとも第一のコポリマーおよび第二のコポリマーのブレンド物であって、前記コポリマーのそれぞれが化学的に区別可能であり、エチレンとそれぞれ独立して少なくとも１種のその他のコモノマーとを共重合させることにより得られ、ここで、前記少なくとも１種のその他のコモノマーは独立してエチレン性不飽和カルボン酸またはその誘導体であり、そしてここで、前記ブレンド物から得られるフィルムが、（ａ）ＡＳＴＭ  Ｄ８８２−０１に準拠して測定した場合、約１５，０００ｐｓｉ未満の割線モジュラスを有し、（ｂ）（ｉ）入射可視光線の少なくとも約８５％を透過させるか、および／または（ｉｉ）ＡＳＴＭ  Ｄ１００３−００に準拠して測定した場合、約６％以下のヘイズ値を有する、ブレンド物。
【請求項２】
請求項１に記載のブレンド物から得られるフィルム。
【請求項３】
第一のコポリマー、第二のコポリマーおよび任意のさらなるコポリマーのブレンド物を溶融押出しすることにより得られる組成物であって、前記コポリマーのそれぞれが化学的に区別可能であって、エチレンと少なくとも１種のその他のコモノマーとを共重合させることによって得られ、ここで、前記少なくとも１種のその他のコモノマーが、エチレン性不飽和カルボン酸またはその誘導体であり、そしてここで、前記ブレンド物から得られるフィルムが、（ａ）ＡＳＴＭ  Ｄ８８２−０１に準拠して測定した場合、約１５，０００ｐｓｉ未満の割線モジュラスを有し、（ｂ）（ｉ）入射可視光線の少なくとも約８５％を透過させるか、または（ｉｉ）ＡＳＴＭ  Ｄ１００３−００に準拠して測定した場合、約６％以下のヘイズ値を有する、組成物。
【請求項４】
請求項３に記載のブレンド物から得られるフィルム。
【請求項５】
光学的に透明なフィルムを含む少なくとも１層の封止材層を含む光電池モジュールであって、前記フィルムが、第一のコポリマーと第二のコポリマーと任意のさらなるコポリマーとのブレンド物とを含み、前記コポリマーのそれぞれが化学的に区別可能であり、エチレンとそれぞれ少なくとも１種のその他のコモノマーとを共重合させることにより得られたものであり、ここで、前記少なくとも１種のその他のコモノマーは独立してエチレン性不飽和カルボン酸またはその誘導体であり、そしてここで、前記フィルムが、（ａ）ＡＳＴＭ  Ｄ８８２−０１に準拠して測定した場合、約１５，０００ｐｓｉ未満の割線モジュラスを有し、（ｂ）（ｉ）入射可視光線の少なくとも約８５％を透過させるか、または（ｉｉ）ＡＳＴＭ  Ｄ１００３−００に準拠して測定した場合、約６％以下のヘイズ値を有する、光電池モジュール。
【請求項６】
ＡＳＴＭ  Ｄ８８２−０１に準拠して測定した場合、約１５，０００ｐｓｉ未満のモジュラスを有する、光学的に透明なフィルムを調製するための方法であって、ここで前記フィルムが、（ｉ）入射可視光線の少なくとも約８５％を透過させるか、または（ｉｉ）ＡＳＴＭ  Ｄ１００３−００に準拠して測定した場合、約６％以下のヘイズ値を有し、前記方法には、エチレンと少なくとも１種の他のコモノマーとを共重合させてそれぞれ得られる、少なくとも２種の化学的に区別可能なコポリマーをブレンドする工程が含まれ、ここで、前記少なくとも１種の他のコモノマーがエチレン性不飽和カルボン酸である、方法。
【手続補正２】
【補正対象書類名】明細書
【補正対象項目名】００４７
【補正方法】変更
【補正の内容】
【００４７】
本明細書に開示された本発明は、上述の目的を達成するように充分に計算されたものであるのは明らかであるが、各種の変更および実施態様が当業者によって考案されることが考えられる。添付の特許請求の範囲は、そのような修正および実施態様のすべてを本発明の真の精神と範囲の中に包含させることを、意図したものである。
次に、本発明の好ましい態様を示す。
1.  少なくとも第一のコポリマーおよび第二のコポリマーのブレンド物であって、前記コポリマーのそれぞれが化学的に区別可能であり、エチレンとそれぞれ独立して少なくとも１種のその他のコモノマーとを共重合させることにより得られ、ここで、前記少なくとも１種のその他のコモノマーは独立してエチレン性不飽和カルボン酸またはその誘導体であり、そしてここで、前記ブレンド物から得られるフィルムが、（ａ）ＡＳＴＭ  Ｄ８８２−０１に準拠して測定した場合、約１５，０００ｐｓｉ未満の割線モジュラスを有し、（ｂ）（ｉ）入射可視光線の少なくとも約８５％を透過させるか、および／または（ｉｉ）ＡＳＴＭ  Ｄ１００３−００に準拠して測定した場合、約６％以下のヘイズ値を有する、ブレンド物。
2.  前記少なくとも第一および第二のコポリマーがアイオノマーである、上記１に記載のブレンド物。
3.  上記１に記載のブレンド物から得られるフィルム。
4.  ＡＳＴＭ  Ｄ８８２−０１に準拠して測定した場合、第一のコポリマーおよび第二のコポリマーおよびさらなる任意のコポリマーの単独のものから個々にフィルムを製造することにより得られるフィルムのモジュラスを重量平均した組成から予想されるモジュラスよりも低いモジュラスを有する、上記３に記載のフィルム。
5.  入射可視光線の少なくとも約８８％を透過するか、または（ｉｉ）ＡＳＴＭ  Ｄ１００３−００に準拠して測定した場合、約３％以下のヘイズ値を有する、上記３に記載のフィルム。
6.  前記少なくとも第一および第二のコポリマーがアイオノマーである、上記５に記載のフィルム。
7.  前記少なくとも第一および第二のアイオノマーが、コポリマーの全重量を基準にして約８重量％〜約２０重量％のカルボン酸モノマーをそれぞれ独立して含むコポリマーから誘導される、上記６に記載のフィルム。
8.  前記少なくとも第一および第二のアイオノマーが、コポリマーの全重量を基準にして約１２重量％〜約２０重量％のカルボン酸モノマーをそれぞれ独立して含むコポリマーから誘導される、上記７に記載のフィルム。
9.  前記少なくとも第一および第二のアイオノマーが、コポリマーの全重量を基準にして約１４重量％〜約１９重量％のカルボン酸モノマーをそれぞれ独立して含むコポリマーから誘導される、上記８に記載のフィルム。
10.  前記第一のコポリマーが約２０重量％〜約６０重量％の範囲で存在し、前記第二のコポリマーが約８０重量％〜約４０重量％の範囲で存在し、そしてここで前記第一のコポリマーが、約１５，０００未満の割線モジュラスを有するアイオノマー成分であり、前記第二のコポリマーが、少なくとも約８７％の光学的透過率を有するアイオノマー成分である、上記９に記載のフィルム。
11.  第一のコポリマー、第二のコポリマーおよび任意のさらなるコポリマーのブレンド物を溶融押出しすることにより得られる組成物であって、前記コポリマーのそれぞれが化学的に区別可能であって、エチレンと少なくとも１種のその他のコモノマーとを共重合させることによって得られ、ここで、前記少なくとも１種のその他のコモノマーが、エチレン性不飽和カルボン酸またはその誘導体であり、そしてここで、前記ブレンド物から得られるフィルムが、（ａ）ＡＳＴＭ  Ｄ８８２−０１に準拠して測定した場合、約１５，０００ｐｓｉ未満の割線モジュラスを有し、（ｂ）（ｉ）入射可視光線の少なくとも約８５％を透過させるか、または（ｉｉ）ＡＳＴＭ  Ｄ１００３−００に準拠して測定した場合、約６％以下のヘイズ値を有する、組成物。
12.  上記１１に記載のブレンド物から得られるフィルム。
13.  光学的に透明なフィルムを含む少なくとも１層の封止材層を含む光電池モジュールであって、前記フィルムが、第一のコポリマーと第二のコポリマーと任意のさらなるコポリマーとのブレンド物とを含み、前記コポリマーのそれぞれが化学的に区別可能であり、エチレンとそれぞれ少なくとも１種のその他のコモノマーとを共重合させることにより得られたものであり、ここで、前記少なくとも１種のその他のコモノマーは独立してエチレン性不飽和カルボン酸またはその誘導体であり、そしてここで、前記フィルムが、（ａ）ＡＳＴＭ  Ｄ８８２−０１に準拠して測定した場合、約１５，０００ｐｓｉ未満の割線モジュラスを有し、（ｂ）（ｉ）入射可視光線の少なくとも約８５％を透過させるか、または（ｉｉ）ＡＳＴＭ  Ｄ１００３−００に準拠して測定した場合、約６％以下のヘイズ値を有する、光電池モジュール。
14.  ＡＳＴＭ  Ｄ８８２−０１に準拠して測定した場合、約１５，０００ｐｓｉ未満のモジュラスを有する、光学的に透明なフィルムを調製するための方法であって、ここで前記フィルムが、（ｉ）入射可視光線の少なくとも約８５％を透過させるか、または（ｉｉ）ＡＳＴＭ  Ｄ１００３−００に準拠して測定した場合、約６％以下のヘイズ値を有し、前記方法には、エチレンと少なくとも１種の他のコモノマーとを共重合させてそれぞれ得られる、少なくとも２種の化学的に区別可能なコポリマーをブレンドする工程が含まれ、ここで、前記少なくとも１種の他のコモノマーがエチレン性不飽和カルボン酸である、方法。